본 발명 에 따라 사용 되 는 강 합금 은 스트립 주조 공정 중 에 초기 에 페라이트 로 응고 한다 . 응고 된 스트립 을 냉각 시키 면 , 페라이트 는 1200 ℃ 와 800 ℃ 사이 에서 부분 적 으로 오스테나이트 로 변태 한다 . 그 이유 는 열역학 적 으로 페라이트 내 의 탄소 의 고용 도 ( solubility ) 가 매우 작 고 온도 에 따라 감소 하 기 때문 이 다 . 탄소 를 흡수 할 수 도 있 는 탄화물 은 900 ℃ 이하 의 온도 에서 형성 될 뿐 이 다 . 반면 에 오스테나이트 내 의 탄소 의 고용 도 는 실질 적 으로 더 크 다 .